(57)【要約】【課題】廃液のゲル化が発生せず、かつ、エッジビードリムーブ処理に好適に用いることができるポリシラザンの処理用溶剤、およびこれを用いたポリシラザンの処理方法を提供する。【解決手段】（Ａ）ジイソブチルケトンと、（Ｂ）炭素原子数５〜５０の炭化水素化合物と、を含むポリシラザンの処理用溶剤である。（Ｂ）炭素原子数５〜５０の炭化水素化合物としては、炭素原子数１２〜２０の炭化水素化合物成分であるは炭素原子数１２〜２０の炭化水素化合物成分であることが好ましく、さらに、（Ｃ）フェノール系酸化防止剤成分を含有することが好ましい。【選択図】なし【特許請求の範囲】
【請求項１】
（Ａ）ジイソブチルケトンと、（Ｂ）炭素原子数５〜５０の炭化水素化合物と、を含むことを特徴とするポリシラザンの処理用溶剤。
【請求項２】
前記（Ｂ）炭素原子数５〜５０の炭化水素化合物が、炭素原子数１２〜２０の炭化水素化合物成分である請求項１に記載のポリシラザンの処理用溶剤。
【請求項３】
（Ｃ）フェノール系酸化防止剤成分を含有する請求項１または２記載のポリシラザンの処理用溶剤。
【請求項４】
請求項１〜３のうちいずれか１項記載のポリシラザンの処理用溶剤をポリシラザンと接触させることを特徴とするポリシラザンの処理方法。
【発明の詳細な説明】
【技術分野】
【０００１】
本発明は、ポリシラザンの処理用溶剤およびこれを用いたポリシラザンの処理方法（以下、それぞれ単に「処理用溶剤」および「処理方法」とも称する）に関し、詳しくは、廃液のゲル化が発生せず、かつ、エッジビードリムーブ処理に好適に用いることができるポリシラザンの処理用溶剤、およびこれを用いたポリシラザンの処理方法に関する。
【背景技術】
【０００２】
従来、シリカ質の膜は絶縁膜、誘電体膜、保護膜または親水化膜等として利用することが広く知られている。このようなシリカ質の膜は、例えばＬＳＩ（Ｌａｒｇｅ  Ｓｃａｌｅ  Ｉｎｔｅｇｒａｔｉｏｎ）、ＴＦＴ（Ｔｈｉｎ  Ｆｉｌｍ  Ｔｒａｎｓｉｓｔｏｒ）液晶表示装置等の半導体素子の層間絶縁膜、平坦化膜、パッシベーション膜、素子間分離絶縁体等として広く利用されている。
【０００３】
このようなシリカ質膜の製造方法としては、ＰＶＤ法（Ｐｈｙｓｉｃａｌ  Ｖａｐｏｒ  Ｄｅｐｏｓｉｔｉｏｎ）、ＣＶＤ法（Ｃｈｅｍｉｃａｌ  Ｖａｐｏｒ  Ｄｅｐｏｓｉｔｉｏｎ）、塗布法が知られている。これらの製造方法の中でも、低温焼成によりシリカ質膜を形成する方法として、ポリシラザン溶液を基材上に塗布し、その塗膜を焼成等の方法によりシリカ質の膜に転化する方法が知られている。ポリシラザンを用いた塗布法によって形成されたシリカ質被膜は、膜質が優れていることから、近年特に注目を集めている。
【０００４】
ポリシラザンを用いた塗布方法において、ポリシラザン溶液を基板上にスピンコートした際に、基板の周縁にビードが形成されるとともに、基板裏面に溶液が周り込むという問題が発生することが知られている。このビードによる基板周縁部での塗膜の膜厚の不均一化を防ぐため、通常、ポリシラザン溶液を塗布した後、基板表側に形成されたポリシラザン塗膜周縁部に処理用溶剤を塗布または噴射して、周縁部のポリシラザン塗膜を除去するエッジビードリムーブ処理（以下、ＥＢＲ処理とも称する）が行われ、これとともに基板裏面に周り込んで付着したポリシラザンを除去し、裏面を清浄にするため、バックリンスが行われる。また、ポリシラザン被膜を基板から剥離することが必要とされる場合や、またスピンコーター等の塗布装置に付着したポリシラザンを洗浄、除去することも必要とされる場合もある。
【０００５】
このようなポリシラザンの処理用溶剤としては、従来、様々なものが知られている。例えば、特許文献１では、キシレン、アニソール、デカリン、シクロヘキサン、シクロヘキセン、メチルシクロヘキサン、エチルシクロヘキサン、リモネン、ヘキサン、オクタン、ノナン、デカン、Ｃ８−Ｃ１１アルカン混合物、Ｃ８−Ｃ１１芳香族炭化水素混合物、Ｃ８以上の芳香族炭化水素を５質量％以上、２５質量％以下含有する脂肪族／脂環式炭化水素混合物、およびジブチルエーテルからなる群から選ばれる一種または二種以上からなる単一または混合溶剤が提案されている。また、特許文献２では、テトラリン、ｐ−メンタン、ｐ−シメン、α−ピネン、１，８−シネオール、およびそれらの混合物からなる群から選ばれる溶剤からなる処理用溶剤が提案されている。
【先行技術文献】
【特許文献】
【０００６】
【特許文献１】特開２００３−１９７６１１号公報
【特許文献２】特開２００６−２１６７０４号公報
【発明の概要】
【発明が解決しようとする課題】
【０００７】
ポリシラザンの処理用溶剤に求められる性質としては、ポリシラザンの溶解、リンスまたは剥離が十分に行えること、ポリシラザン廃液（以下、廃液とも称する）のゲル化が発生しないこと、およびＥＢＲ処理後のポリシラザン塗膜周縁部の高さ（以下、「Ｈｕｍｐ高さ」とも称す）が高くならないこと、が挙げられる。特に、廃液のゲル化が早期に起こるような場合には、塗布装置および廃液ラインの清浄作業を頻繁に行う必要があることから、生産性が著しく低下してしまうという問題が発生する。また、ＥＢＲ処理によって、ＥＢＲ処理後のＨｕｍｐ高さが高くなってしまうと、膜厚が不均一なシリカ質被膜が形成されてしまうという問題が発生する。今日、これらの点で充分に満足し得るポリシラザン処理用溶剤は知られていないのが現状である。
【０００８】
そこで、本発明の目的は、廃液のゲル化が発生せず、かつ、エッジビードリムーブ処理に好適に用いることができるポリシラザンの処理用溶剤、およびこれを用いたポリシラザンの処理方法を提供することにある。
【課題を解決するための手段】
【０００９】
本発明者らは、上記課題を解消するために鋭意検討した結果、所定の溶媒を混合することで、上記課題を解決し得ることを見出し、本発明を完成するに至った。
【００１０】
すなわち、本発明のポリシラザンの処理用溶剤は、（Ａ）ジイソブチルケトンと、（Ｂ）炭素原子数５〜５０の炭化水素化合物と、を含むことを特徴とするものである。
【００１１】
本発明のポリシラザンの処理用溶剤においては、前記（Ｂ）炭素原子数５〜５０の炭化水素化合物は、炭素原子数１２〜２０の炭化水素化合物成分であることが好ましい。また、本発明のポリシラザンの処理用溶剤においては、（Ｃ）フェノール系酸化防止剤成分を含有することが好ましい。
【００１２】
本発明のポリシラザンの処理方法は、上記本発明のポリシラザンの処理用溶剤をポリシラザンと接触させることを特徴とするものである。
【００１３】
ここで、ポリシラザンの処理とは、基材上に形成されたポリシラザン塗膜または被膜を、リンス、溶解あるいは剥離することを意味し、ポリシラザンの処理用溶剤とは、基材上に形成されたポリシラザン塗膜または被膜を、リンス、溶解および剥離するために用いられる溶剤を意味する。
【発明の効果】
【００１４】
本発明によれば、廃液のゲル化が発生せず、かつ、エッジビードリムーブ処理に好適に用いることができるポリシラザンの処理用溶剤、およびこれを用いたポリシラザンの処理方法を提供することができる。
【発明を実施するための形態】
【００１５】
以下、本発明について、好ましい実施形態に基づき詳細に説明する。
本発明のポリシラザンの処理用溶剤は、（Ａ）ジイソブチルケトン（以下、「（Ａ）成分」とも称す）と、（Ｂ）炭素原子数５〜５０の炭化水素化合物（以下、「（Ｂ）成分」とも称す）と、を含むものである。（Ａ）成分と（Ｂ）成分とを組み合わせて用いることにより、ＥＢＲ処理の処理用溶剤として優れるとともに、廃液がゲル化することを防ぐことができるという特異的に優れた効果を発現する。以下、（Ａ）成分、および（Ｂ）成分について、詳細に説明する。
【００１６】
本発明のポリシラザンの処理用溶剤における好ましい（Ａ）成分の濃度は、所望とする被処理材であるポリシラザンの種類や厚みによって適宜調節すればよいが、１〜５５質量％、好ましくは１０〜５０質量％である。１質量％よりも少ない場合は配合効果が十分に見られない場合があるので好ましくない。一方、５０質量％よりも多い場合は、廃液のゲル化が発生する場合があるので好ましくない。
【００１７】
本発明のポリシラザンの処理用溶剤における（Ｂ）成分は、炭素原子数が５〜５０であれば、特に限定されるものではなく、直鎖状でも環状でもよく、さらに構造中に分岐を有してもよい。炭素原子数５〜５０の炭化水素化合物としては、例えば、ペンタン、ヘキサン、へプタン、オクタン、ノナン、デカン、ウンデカン、ドデカン、トリデカン、テトラデカン、ペンタデカン、ヘキサデカン、ヘプタデカン、オクタデカン、ノナデカン、イコサン、ヘンイコサン、ドコサン、トリコサン、テトラコサン、ペンタコサン、ヘキサコサン、ヘプタコサン、オクタコサン、ノナコサン、トリアコンタン、ペンタコンタン等に代表される鎖状脂肪族炭化水素や、シクロヘキサン、シクロペンタン等に代表される環状脂肪族炭化水素や、ベンゼン、トルエン、キシレン等に代表される芳香族炭化水素やパラフィン系液体が挙げられる。
【００１８】
また、（Ｂ）成分として、周知一般の有機溶剤として販売されている商品を用いることもできる。例えば、ＥＭ３０００（ジャパンエナジー社製：芳香族炭化水素混合物）、ソルベッソ１００、ソルベッソ１５０（エクソン化学社製：Ｃ８−Ｃ１１芳香族炭化水素混合物）、ペガソールＡＮ４５（エクソンモービル社製：あるいはＣ８以上の芳香族炭化水素を５質量％以上、２５質量％以下含有する脂肪族／脂環式炭化水素混合物）等が挙げられる。
【００１９】
なかでも（Ｂ）成分が炭素原子数１２〜５０である場合はＨｕｍｐ高さを低くする効果が高いことから好ましく、なかでも炭素原子数１２〜５０の鎖状脂肪族炭化水素である場合は効果が高いことから特に好ましい。炭素原子数１２〜２０の鎖状脂肪族炭化水素である場合は精製が容易であることから生産性が高く特に好ましく、炭素原子数１２〜１６の鎖状脂肪族炭化水素である場合は２０℃で安定して液体状態を保つことができることから扱いやすく、さらに廃液のゲル化を抑制する効果が高いことから特に好ましい。（Ｂ）成分は１種類の炭化水素化合物のみを用いてもよいし、複数の炭化水素化合物を組み合わせて用いてもよい。
【００２０】
本発明のポリシラザンの処理用溶剤における好ましい（Ｂ）成分の濃度は、所望とする被処理材であるポリシラザンの種類や厚みによって適宜調節すればよいが、４５〜９９質量％、好ましくは５０〜９５質量％である。４５質量％よりも少ない場合は廃液のゲル化が発生する場合があるので好ましくない。９９質量％よりも多い場合は、Ｈｕｍｐ高さを低減させる効果を奏さない場合があるので好ましくない。
【００２１】
本発明のポリシラザンの処理用溶剤においては、（Ｃ）フェノール系酸化防止剤（以下、（Ｃ）成分とも称す）を含有させることができる。（Ｃ）成分を（Ａ）成分および（Ｂ）成分と組み合わせることによりＨｕｍｐ高さをさらに低減させることができる。（Ｃ）成分の濃度は、所望とする被処理材であるポリシラザンの種類や厚みによって適宜調節すればよいが、（Ａ）成分と（Ｂ）成分との合計１００質量部に対して、１〜７０質量部、好ましくは１〜５０質量部である。１質量部よりも少ない場合は配合効果が十分に見られない場合があるので好ましくない。一方、７０質量部よりも多い場合は、ポリシラザン塗膜を除去できない場合があるので好ましくない。
【００２２】
本発明のポリシラザンの処理用溶剤に用いられる（Ｃ）成分は特に限定されるものではなく、例えば、２，６−ジ−第三ブチル−４−エチルフェノール、２−第三ブチル−４，６−ジメチルフェノール、スチレン化フェノール、２，２’−メチレンビス（４−エチル−６−第三ブチルフェノール）、２，２’−チオビス−（６−第三ブチル−４−メチルフェノール）、２，２’−チオジエチレンビス［３−（３，５−ジ−第三ブチル−４−ヒドロキシフェニル）プロピオネート］、２−メチル−４，６−ビス（オクチルスルファニルメチル）フェノール、２，２’−イソブチリデンビス（４，６−ジメチルフェノール）、イソオクチル−３−（３，５−ジ−第三ブチル−４−ヒドロキシフェニル）プロピオネート、Ｎ，Ｎ’−ヘキサン−１，６−ジイルビス［３−（３，５−ジ−第三ブチル−４−ヒドロキシフェニル）プロピオンアミド、２，２’−オキサミド−ビス［エチル−３−（３，５−ジ−第三ブチル−４−ヒドロキシフェニル）プロピオネート］、２−エチルヘキシル−３−（３’，５’−ジ−第三ブチル−４’−ヒドロキシフェニル）プロピオネート、２，２’−エチレンビス（４，６−ジ−第三ブチルフェノール）、３，５−ビス（１，１−ジメチルエチル）−４−ヒドロキシ−ベンゼンプロパン酸およびＣ１３−１５アルキルのエステル、２，５−ジ−第三アミルヒドロキノン、ヒンダードフェノールの重合物（アデカパルマロール社製商品名ＡＯ．ＯＨ９９８）、２，２’−メチレンビス［６−（１−メチルシクロヘキシル）−ｐ−クレゾール］、２−第三ブチル−６−（３−第三ブチル−２−ヒドロキシ−５−メチルベンジル）−４−メチルフェニルアクリレート、２−［１−（２−ヒドロキシ−３，５−ジ−第三ペンチルフェニル）エチル］−４，６−ジ−第三ペンチルフェニルアクリレート、６−［３−（３−第三ブチル−４−ヒドロキシ−５−メチル）プロポキシ］−２，４，８，１０−テトラ−第三ブチルベンズ［ｄ，ｆ］［１，３，２］−ジオキホスフォビン、ヘキサメチレンビス［３−（３，５−ジ−第三ブチル−４−ヒドロキシフェニル）プロピオネート、ビス［モノエチル（３，５−ジ−第三ブチル−４−ヒドロキシベンジル）ホスホネートカルシウム塩、５，７−ビス（１，１−ジメチルエチル）−３−ヒドロキシ−２（３Ｈ）−ベンゾフラノン、とｏ−キシレンとの反応生成物、２，６−ジ−第三ブチル−４−（４，６−ビス（オクチルチオ）−１，３，５−トリアジン−２−イルアミノ）フェノール、ＤＬ−ａ−トコフェノール（ビタミンＥ）、２，６−ビス（α−メチルベンジル）−４−メチルフェノール、ビス［３，３−ビス−（４’−ヒドロキシ−３’−第三ブチル−フェニル）ブタン酸］グリコールエステル、２，６−ジ−第三ブチル−ｐ−クレゾール、２，６−ジフェニル−４−オクタデシロキシフェノール、ステアリル（３，５−ジ−第三ブチル−４−ヒドロキシフェニル）プロピオネート、ジステアリル（３，５−ジ−第三ブチル−４−ヒドロキシベンジル）ホスホネート、トリデシル−３，５−ジ−第三ブチル−４−ヒドロキシベンジルチオアセテート、チオジエチレンビス［（３，５−ジ−第三ブチル−４−ヒドロキシフェニル）プロピオネート］、４，４’−チオビ���（６−第三ブチル−ｍ−クレゾール）、２−オクチルチオ−４，６−ジ（３，５−ジ−第三ブチル−４−ヒドロキシフェノキシ）−ｓ−トリアジン、２，２’−メチレンビス（４−メチル−６−第三ブチルフェノール）、ビス［３，３−ビス（４−ヒドロキシ−３−第三ブチルフェニル）ブチリックアシッド］グリコールエステル、４，４’−ブチリデンビス（２，６−ジ−第三ブチルフェノール）、４，４’−ブチリデンビス（６−第三ブチル−３−メチルフェノール）、２，２’−エチリデンビス（４，６−ジ−第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ−第三ブチル−４−ヒドロキシベンジル）イソシアヌレート、１，３，５−トリス（３，５−ジ−第三ブチル−４−ヒドロキシベンジル）−２，４，６−トリメチルベンゼン、１，３，５−トリス［（３，５−ジ−第三ブチル−４−ヒドロキシフェニル）プロピオニルオキシエチル］イソシアヌレート、２−第三ブチル−４−メチル−６−（２−アクロイルオキシ−３−第三ブチル−５−メチルベンジル）フェノール、３，９−ビス［２−（３−第三ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−第三ブチル−４−ヒドロキシ−５−メチルフェニル）プロピオネート］等を挙げることができる。これらは１種を用いてもよく、２種以上を併用して用いてもよい。ポリシラザンを硬化させるために用いられる工程は１５０〜２００℃で行われることが多いことから、（Ｃ）成分の沸点が１５０℃未満である場合は硬化後のポリシラザン中に残留する炭化水素等の残渣を少なくすることができることから好ましい。なかでも２，６−ジ−第三ブチル−４−エチルフェノールである場合は、Ｈｕｍｐ高さを低減させる効果が十分に高く、経済的であることから特に好ましい。
【００２３】
本発明のポリシラザンの処理用溶剤は、その他の溶剤を本発明の効果を損なわない範囲で周知一般の有機溶剤と混合することもできる。例えば、酢酸エステル類、エーテル類はポリシラザンの溶解性を高める効果を有することが知られている。酢酸エステル類の有機溶剤としては、酢酸エチル、酢酸ブチル、酢酸メトキシエチル等が挙げられ、エーテル類の有機溶剤としては、ジ−ｎ−ブチルエーテル、テトラヒドロフラン、テトラヒドロピラン、エチレングリコールジメチルエーテル、ジエチレングリコールジメチルエーテル、トリエチレングリコールジメチルエーテル、ジブチルエーテル、ジオキサン等が挙げられる。これら有機溶剤の添加量は、本発明の処理用溶剤の１〜７５質量％であることが好ましく、１〜２０質量％であることがより好ましい。また、これらは１種を単独で用いてもよく、２種以上を併用して用いてもよい。
【００２４】
本発明のポリシラザンの処理用溶剤は、一般に任意のポリシラザンに適用することができるが、ポリシラザンの種類に応じて、すなわち、処理対象となるポリシラザンがどのような構造、または組成のものであるかによって、最適な処理用溶剤は変化する。これは、ポリシラザンの溶解性は、処理用溶剤として同じものが用いられたとしても、ポリシラザンが無機のポリシラザンであるか、有機のポリシラザンであるか、単一重合体か共重合体か、共重合体であれば共重合されたものがなにか、重合体中に環状構造を有するか有しないか、ポリシラザンがさらに化学的に変性されているかどうか、添加剤として何が別途加えられているかどうか等種々の条件により異なるし、また、同じポリシラザンに対する溶解性も溶剤により異なるからである。したがって、処理されるポリシラザンの構造、または組成に応じ、上記溶剤から適宜最適のものを選択するようにすればよい。
【００２５】
本発明のポリシラザンの処理用溶剤が適用されるポリシラザンは、無機ポリシラザンまたは有機ポリシラザンのいずれであってもよい。これらポリシラザンのうち、無機ポリシラザンとしては、例えば、下記一般式（１）で示される構造単位を有する直鎖状構造を包含し、６９０〜２，０００の分子量を有し、一分子中に３〜１０個のＳｉＨ３基を有し、化学分析による元素比率がＳｉ：５９〜６１、Ｎ：３１〜３４およびＨ：６．５〜７．５の各質量％であるペルヒドロポリシラザン、およびポリスチレン換算平均分子量が１，０００〜２０，０００の範囲にあるペルヒドロポリシラザンを挙げることができる。
【００２６】
2015115550.tif 000002
【００２７】
これらペルヒドロポリシラザンは、任意の方法により製造することができ、基本的には分子内に鎖状部分と環状部分を含むもので、下記一般式（２）で表すことができるものである。なお、下記一般式（２）中のａ、ｂ、ｃは、ａ＋ｂ＋ｃ＝１の関係を満足する。
【００２８】
2015115550.tif 000003
【００２９】
また、本発明のポリシラザンの処理用溶剤が適用されるペルヒドロポリシラザン構造としては、例えば、下記一般式（３）で表すユニットを有する構造を挙げることができる。
【００３０】
2015115550.tif 000004
【００３１】
さらに、本発明のポリシラザンの処理用溶剤が適用される有機ポリシラザンの例として、例えば、主として下記一般式（４）で表される構造単位からなる骨格を有する数平均分子量が約１００〜５０，０００のポリシラザンまたはその変性物を挙げることができる。ここで、下記一般式（４）中の、Ｒ１、Ｒ２およびＲ３は、それぞれ独立に水素原子、アルキル基、アルケニル基、シクロアルキル基、アリール基、もしくはこれらの基以外でフルオロアルキル基等のケイ素に直結する基が炭素である基、アルキルシリル基、アルキルアミノ基またはアルコキシ基を表す。ただし、Ｒ１、Ｒ２およびＲ３の少なくとも１つは水素原子である。
【００３２】
2015115550.tif 000005
【００３３】
本発明によるポリシラザン処理用溶剤を適用できるポリシラザンの例としては、上記一般式（４）でＲ１およびＲ２に水素原子、Ｒ３に有機基を有するポリオルガノ（ヒドロ）シラザン、−（Ｒ２ＳｉＨＮＨ）−を繰り返し単位として、主として重合度が３〜５の環状構造を有するもの、（Ｒ３ＳｉＨＮＨ）ｘ〔（Ｒ２ＳｉＨ）１．５Ｎ〕１−Ｘ（０．４＜Ｘ＜１）の化学式で示される分子内に鎖状構造と環状構造を同時に有するもの、上記一般式（４）でＲ１に水素原子、Ｒ２、Ｒ３に有機基を有するポリシラザン、またＲ１およびＲ２に有機基、Ｒ３に水素原子を有し−（Ｒ１Ｒ２ＳｉＮＲ３）−を繰り返し単位として、主に重合度が３〜５の環状構造を有しているものもある。
【００３４】
また、上記一般式（４）以外の有機ポリシラザンとしては、例えば、下記一般式（５）で表わされる架橋構造を分子内に有するポリオルガノ（ヒドロ）シラザン（式中のＲはメチル基を示す）、Ｒ１ＳｉＸ３（Ｘ：ハロゲン）のアンモニア分解によって得られる架橋構造を有するポリシラザンＲ１Ｓｉ（ＮＨ）ｘ、あるいはＲ１ＳｉＸ３およびＲ２２ＳｉＸ２の共アンモニア分解によって得られる、下記一般式（６）の構造を有するポリシラザンを挙げることができる。
【００３５】
2015115550.tif 000006
【００３６】
2015115550.tif 000007
【００３７】
その他、繰り返し単位が〔（ＳｉＨ２）ｎ（ＮＨ）ｍ〕および〔（ＳｉＨ２）ｒＯ〕（これら式中、ｎ、ｍ、ｒはそれぞれ１、２または３である）で表されるポリシロキサザン、ペルヒドロポリシラザンにメタノールのようなアルコール、またはヘキサメチルジシラザンを末端Ｎ原子に付加して得られた変性ポリシラザン、金属、例えばアルミニウム、を含有する金属含有ポリシラザン等を挙げることができる。
【００３８】
なお、上記一般式（６）中の、Ｒ１およびＲ２は、それぞれ独立に水素原子、アルキル基、アルケニル基、シクロアルキル基、アリール基、もしくはこれらの基以外でフルオロアルキル基等のケイ素に直結する基が炭素である基、アルキルシリル基、アルキルアミノ基またはアルコキシ基を表す。
【００３９】
その他にも、ポリボロシラザン、無機シラザン高重合体や改質ポリシラザン、共重合シラザン、ポリシラザンにセラミックス化を促進するための触媒的化合物を付加または添加した低温セラミックス化ポリシラザン、ケイ素アルコキシド付加ポリシラザン、グリシドール付加ポリシラザン、アセチルアセトナト錯体付加ポリシラザン、金属カルボン酸塩付加ポリシラザンのようなポリシラザン、ならびに上記のごとき種々のポリシラザンまたは変性物に、アミン類または／および酸類を添加してなるポリシラザン組成物を挙げることができる。
【００４０】
本発明の処理用溶剤が適用されるポリシラザンの形態は、被膜状のものであることが通常であるが、被膜状のものに限られるものではない。また、ポリシラザンを基材上に被覆する方法としては、例えば、スピンコート、スプレーコート、フローコート、ローラーコート、ディップコート、布拭き法、スポンジ拭き法等従来知られた方法のうち何れの方法であってもよく、何ら限定されるものではない。また基材の形状も板状、フィルム状等いずれの形状でもよく、表面状態も平坦でも凹凸状であっても、曲面であってもよい。基材の材質も半導体、ガラス、金属、金属酸化物、プラスチック等いずれのものでもよい。
【００４１】
また、本発明の処理用溶剤をポリシラザンと接触させる方法も何等限定されるものではなく、基材上のポリシラザンへのノズルからの処理用溶剤の噴射あるいは噴霧、ポリシラザンが被覆された基材の処理用溶剤中への浸漬、溶剤によるポリシラザンの洗い流し等任意の方法であってよい。
【００４２】
例えば、半導体基板（シリコンウエハ）にポリシラザン溶液を被覆し、半導体基板上に層間絶縁膜、平坦化膜、パシベーション膜あるいは素子間分離膜等を形成する場合を例として、本発明の溶剤を用いてＥＢＲ処理を行う方法を説明すると、スピンコーターに、必要に応じ半導体、配線等が形成された８インチシリコンウエハを取り付け、例えば５００〜４，０００ｒｐｍの回転速度で回転するシリコンウエハにポリシラザン溶液をスピンコート法により塗布し、次いでこのポリシラザンが塗布されたシリコンウエハを回転させた状態で塗膜のエッジ部分にノズルから本発明の溶剤を洗浄液（リンス液）として噴射することにより、溶剤とポリシラザンの接触が図られ、シリコンウエハのエッジ部のビードの除去がなされる。一般的なスピンコーターを用いてシリコンウエハに塗布を行った後に引き続いてＥＢＲ処理を行う場合には、以下のような条件で行うことが好ましい。
【００４３】
ＥＢＲ処理時のコーター回転数：１，０００〜６，０００ｒｐｍ
処理用溶剤をノズルから噴射するときの流量：２〜１００ｍＬ／ｍｉｎ．
処理用溶剤をノズルから噴射するときの圧力：０．０１〜１ＭＰａ
処理用溶剤を噴射する時間：０．０１〜６０秒
【００４４】
また、このときに同時に基板の裏面にポリシラザン処理用溶剤を噴射してバックリンスを同時に行うこともできる。ＥＢＲ処理とバックリンスはそれぞれ独立に行うこともできるが、同時に行うことにより工程の省略ができるので好ましい。
【実施例】
【００４５】
以下、本発明を、実施例を用いてより詳細に説明するが、本発明は以下の実施例等によって何ら制限を受けるものではない。
＜実施例１〜１７、および比較例１〜３＞
表１に示す配合で各処理用溶剤を調製し、実施例１〜１７および比較例１〜３の処理用溶剤を得た。
【００４６】
【表１】
2015115550.tif 000008
※１：ポリシラザンを溶解させることができず、エッジリンスできなかった。
【００４７】
［評価例１：Ｈｕｍｐ高さの評価］
＜ポリシラザン溶液Ａの製造＞
内容積３，０００ｍＬのガラス製四つ口フラスコにガス吹き込み管、メカニカルスターラー、ジュワーコンデンサーを装着した。反応器内部を脱酸素した乾燥窒素で置換した後、四つ口フラスコに脱気した乾燥ピリジン１６４６ｇ（２０．８モル）を仕込み、撹拌しながら、ジクロロシラン３１０ｇ（３．１モル）を反応温度０〜５℃で１時間かけて導入管からフィードし、ジクロロシランのピリジンアダクツを生成させた。アンモニア１８０ｇ（１０．６モル）を反応温度０〜５℃で１時間かけて導入管からフィードし、さらに１０℃で１．５時間撹拌を行い、反応を完結させた。反応液を１０℃に加熱した後、窒素雰囲気中、生成した塩化アンモニウムを濾過し、過剰のアンモニアを減圧除去してから、溶媒をピリジンからジ−ｎ−ブチルエーテルに溶媒交換をした。得られた溶液を窒素雰囲気下、濾過径０．１μｍのＰＴＦＥ製カートリッジフィルターにて濾過を行い、ＧＰＣによる質量平均分子量が４，０００となる、無機ポリシラザン含量が２０．０％のポリシラザン溶液Ａを得た。
【００４８】
＜Ｈｕｍｐ高さ評価用サンプルの作製＞
シリコンウエハ上にポリシラザン溶液Ａを２ｍＬ滴下し、スピンコート法によって塗布することで、Ｈｕｍｐ高さ評価用サンプルＡを得た。スピンコート条件は下記の通りである。
【００４９】
（スピンコート条件）
ウエハサイズ：４インチ
温度：２３±１℃
湿度：５０±２０％
回転数（時間）：１，０００ｒｐｍ（２０秒）
【００５０】
Ｈｕｍｐ評価用サンプルＡの端部に対して自動溶液滴下装置付きスピンコーター（ＭＳ−Ａ２００：ミカサ（株）製）を用いて、下記の条件でエッジリンスを行い、さらにこれを１５０℃で加熱乾燥させることで、得られた各サンプルのＨｕｍｐ高さを、原子間力顕微鏡を用いて測定した。結果を表１に併記する。
【００５１】
（エッジリンス条件）
処理用溶剤：実施例１〜１７および比較例１〜３
ウエハサイズ：４インチ
温度：２３±１℃
湿度：５０±２０％
回転数（時間）：２，０００〜３，０００ｒｐｍ（５秒）した後、乾燥目的で３，０００〜４，０００ｒｐｍ（５秒）
吐出口直径：１ｍｍ
吐出速度：６０ｍＬ／ｍｉｎ．
吐出圧力：０．０５ＭＰａ
吐出位置：シリコンウエハの表面から５ｍｍ高い位置
エッジリンス幅：シリコンウエハの端部から５ｍｍ
【００５２】
表１の結果より、実施例１〜１７は比較例１および２よりもＨｕｍｐ高さが大幅に低くなっているということがわかった。なかでも、実施例１〜１３はＨｕｍｐ高さが特に低くなっており、実施例１３はＨｕｍｐ高さを０にすることができるということがわかった。
【００５３】
［評価例２：ゲル化試験］
１００ｍＬのガラス瓶にポリシラザン溶液Ａを１ｇと実施例５〜８および比較例１〜３の処理用溶剤３０ｇを入れて混合し、５ｍｍの穴を開けた蓋で閉めた後、大気中、２２〜２３℃、湿度４３〜４８％ＲＨで１０日間放置し、ゲル化が発生するか目視にて観察した。結果を表２に示す。なお、全ての試験結果について、脱ガスに起因する発泡は目視で認められなかった。
【００５４】
【表２】
2015115550.tif 000009
※２  沈降性の粒子が発生していた。
【００５５】
表２の結果より、比較例１〜３は１０日間以内にゲル化が発生することがわかった。実施例５〜８は沈降性の粒子が発生していたが、ゲル化は発生していなかった。この沈降性の粒子は非常に流動性が高く、塗布装置および廃液ラインの詰まりの原因とはならない。このことにより、本発明の処理用溶剤はポリシラザンの処理に優れていることがわかった。
【００５６】
＜実施例１８〜２０＞
表３に示す配合で実施例１８〜２０の処理用溶剤を調製した。なお、表中の「ＢＨＴ」とは、２，６−ジ−第三ブチル−４−エチルフェノールを意味する。
【００５７】
【表３】
2015115550.tif 000010
【００５８】
［評価例３：Ｈｕｍｐ高さの評価］
評価例１における処理用溶剤を実施例１８〜２０の処理用溶剤としたこと以外は評価例１と同様の方法を用いてＨｕｍｐ高さを測定した。結果を表３に併記する。また、参考値として実施例７の結果も表３に併記した。
【００５９】
表３の結果より、実施例１８〜２０は実施例７よりもＨｕｍｐ高さを大きく低減することができるということがわかった。なかでも実施例１８は、Ｈｕｍｐ高さを０にすることができており、特に優れたポリシラザンの処理用溶剤であることがわかった。